(57)【特許請求の範囲】
【請求項１】
複合部品（１，６１）の製造方法であって、
ａ）複数の弾性手段（５，１５，２５，３５，６５）がその中に延出する開口部（４，１４，２４，３４）を有する要素（３，１３，２３，３３）を形成するステップと、
ｂ）前記弾性手段（５，１５，２５，３５，６５）に圧力をかけるように、前記要素（３，１３，２３，３３）の前記弾性手段（５，１５，２５，３５，６５）と前記弾性手段との間にツールを配置するステップと、
ｃ）前記弾性手段（５，１５，２５，３５，６５）を、圧力を受けた状態で閉じ込めるように、少なくとも部分的に非晶質の金属合金で、前記要素（３，１３，２３，３３）にオーバモールドするステップと、
ｄ）圧力を受けた状態の前記弾性手段（５，１５，２５，３５，６５）と前記弾性手段との間の前記ツールに対応する形状の通路（８，６８）を備えた前記複合部品（１，６１）を形成するために、前記ツールを除去するステップと、を含む方法。
【請求項２】
前記弾性手段（５，１５，２５，３５，６５）は、前記要素（３，１３，２３，３３）の前記開口部（４，１４，２４，３４）の壁に一体に接続された少なくとも２つの変形可能な帯状部（Ｌ1Ｌ2，Ｌ3，Ｌ’1，Ｌ’2，Ｌ”1，Ｌ”2）を形成していることを特徴とする、請求項１に記載の方法。
【請求項３】
前記少なくとも２つの変形可能な帯状部（Ｌ1，Ｌ2，Ｌ3，Ｌ’1，Ｌ’2，Ｌ”1，Ｌ”2）のうちの１つの少なくとも一端は、前記少なくとも２つの変形可能な帯状部（Ｌ1，Ｌ2，Ｌ3，Ｌ’1，Ｌ’2，Ｌ”1，Ｌ”2）のうちの他の１つの少なくとも一端に、一体に接続されていることを特徴とする、請求項２に記載の方法。
【請求項４】
前記少なくとも２つの相互接続された変形可能な帯状部（Ｌ1，Ｌ2，Ｌ3，Ｌ’1，Ｌ’2，Ｌ”1，Ｌ”2）は、Ｖ字構造を形成していることを特徴とする、請求項３に記載の方法。
【請求項５】
前記少なくとも２つの相互接続された変形可能な帯状部（Ｌ1，Ｌ2，Ｌ3，Ｌ’1，Ｌ’2，Ｌ”1，Ｌ”2）は、多角形を形成していることを特徴とする、請求項３に記載の方法。
【請求項６】
前記少なくとも２つの相互接続された変形可能な帯状部（Ｌ1，Ｌ2，Ｌ3，Ｌ’1，Ｌ’2，Ｌ”1，Ｌ”2）は、Ｙ字構造を形成していることを特徴とする、請求項３に記載の方法。
【請求項７】
ステップｃ）において、少なくとも部分的に非晶質の金属合金ブランク材を、前記弾性手段にオーバモールドするために、そのガラス転移温度（Ｔｇ）とその結晶化温度（Ｔｘ）との間の温度に加熱することを特徴とする、請求項１〜６のいずれかに記載の方法。
【請求項８】
ステップｃ）において、前記少なくとも部分的に非晶質の金属合金のオーバモールドは、少なくとも部分的に非晶質の金属合金で全体的に形成される前記複合部品（１，６１）の厚さ（Ｅ）を提供するように、前記要素（３，１３，２３，３３）の突出部（９）を形成することを特徴とする、請求項１〜７のいずれかに記載の方法。
【請求項９】
ステップｃ）において、前記少なくとも部分的に非晶質の金属合金でオーバモールドすることが可能な前記要素（３，１３，２３，３３）の領域を画定するために、前記要素（３，１３，２３，３３）上に鋳型を配置することを特徴とする、請求項１〜８のいずれかに記載の方法。
【請求項１０】
複合部品（１，６１）であって、少なくとも部分的に非晶質の金属合金のボリューム（７，６７）内に閉じ込められた受圧弾性手段（５，１５，２５，３５，６５）がその中に延出する開口部（４，１４，２４，３４）を有する要素（３，１３，２３，３３）を備え、当該複合部品は、前記受圧弾性手段に対してセンタリングされた通路（８，６８）を有する、複合部品。
【請求項１１】
前記弾性手段（５，１５，２５，３５，６５）は、前記要素（３，１３，２３，３３）の前記開口部（４，１４，２４，３４）の壁に一体に接続された少なくとも２つの変形可能な帯状部（Ｌ1，Ｌ2，Ｌ3，Ｌ’1，Ｌ’2，Ｌ”1，Ｌ”2）を形成していることを特徴とする、請求項１０に記載の複合部品（１，６１）。
【請求項１２】
前記少なくとも２つの変形可能な帯状部（Ｌ1，Ｌ2，Ｌ3，Ｌ’1，Ｌ’2，Ｌ”1，Ｌ”2）のうちの１つの少なくとも一端は、前記少なくとも２つの変形可能な帯状部（Ｌ1，Ｌ2，Ｌ3，Ｌ’1，Ｌ’2，Ｌ”1，Ｌ”2）のうちの他の１つの少なくとも一端に、一体に接続されていることを特徴とする、請求項１１に記載の複合部品（１，６１）。
【請求項１３】
前記少なくとも２つの相互接続された変形可能な帯状部（Ｌ1，Ｌ2，Ｌ3，Ｌ’1，Ｌ’2，Ｌ”1，Ｌ”2）は、Ｖ字構造を形成していることを特徴とする、請求項１２に記載の複合部品（１，６１）。
【請求項１４】
前記少なくとも２つの相互接続された変形可能な帯状部（Ｌ1，Ｌ2，Ｌ3，Ｌ’1，Ｌ’2，Ｌ”1，Ｌ”2）は、多角形を形成していることを特徴とする、請求項１２に記載の複合部品（１，６１）。
【請求項１５】
前記少なくとも２つの相互接続された変形可能な帯状部（Ｌ1，Ｌ2，Ｌ3，Ｌ’1，Ｌ’2，Ｌ”1，Ｌ”2）は、Ｙ字構造を形成していることを特徴とする、請求項１２に記載の複合部品（１，６１）。
【請求項１６】
前記少なくとも部分的に非晶質の金属合金のボリューム（７，６７）は、少なくとも部分的に非晶質の金属合金で全体的に形成される当該複合部品（１，６１）の厚さ（Ｅ）を提供するように、前記要素（３，１３，２３，３３）の突出部（９）を形成していることを特徴とする、請求項１０〜１５のいずれかに記載の複合部品（１，６１）。
【請求項１７】
前記要素（３，１３，２３，３３）は、ドープもしくは非ドープ単結晶シリコン、ドープもしくは非ドープ多結晶シリコン、酸化シリコン、石英、シリカ、単結晶コランダム、多結晶コランダム、アルミナ、ルビー、窒化シリコン、または炭化シリコン、を含むことを特徴とする、請求項１０〜１６のいずれかに記載の複合部品（１，６１）。
【請求項１８】
前記要素（３，１３，２３，３３）は、酸化シリコン、窒化シリコン、炭化シリコン、または炭素同素体による少なくとも部分的なコーティングを含むことを特徴とする、請求項１７に記載の複合部品（１，６１）。
【請求項１９】
前記少なくとも部分的に非晶質の金属合金のボリューム（７，６７）は、マグネシウム系、チタン系、ジルコニウム系、鉄系、コバルト系、金系、パラジウム系、または白金系の合金で形成されることを特徴とする、請求項１０〜１８のいずれかに記載の複合部品（１，６１）。
【請求項２０】
前記少なくとも部分的に非晶質の金属合金のボリューム（７，６７）は、ＺｒＴｉＣｕＮｉＢｅ、ＰｄＣｕＮｉＰ、またはＰｔＣｕＮｉＰ系の合金によって形成されることを特徴とする、請求項１９に記載の複合部品（１，６１）。
【請求項２１】
請求項１０〜２０のいずれかに記載の複合部品（１，６１）の前記通路（８，６８）に押し込まれる真（２，４２，５２，６２）を含むアソルティマン（１０，５０，６０，７０）。
【請求項２２】
前記真（２，４２，５２，６２）は、前記複合部品（１，６１）の前記少なくとも部分的に非晶質の金属合金のボリューム（７，６７）に対してのみ押し当てられるように構成されていることを特徴とする、請求項２１に記載のアソルティマン（１０，５０，６０，７０）。
【請求項２３】
前記通路（８，６８）は、前記真（２，４２，５２，６２）が前記複合部品（１，６１）の前記少なくとも部分的に非晶質の金属合金のボリューム（７，６７）に対してのみ押し当てられるように、構成されていることを特徴とする、請求項２１または２２に記載のアソルティマン（１０，５０，６０，７０）。
【請求項２４】
前記複合部品（１，６１）は、前記真（２，４２，５２，６２）のショルダ部に対して係止されていることを特徴とする、請求項２１〜２３のいずれかに記載のアソルティマン（１０，５０，６０，７０）。
【請求項２５】
当該アソルティマンは、時計の輪列（１０１）の全体もしくは一部を形成していることを特徴とする、請求項２１〜２４のいずれかに記載のアソルティマン（１０，５０，６０，７０）。
【請求項２６】
当該アソルティマンは、時計の脱進機構（１０３）の全体もしくは一部を形成していることを特徴とする、請求項２１〜２４のいずれかに記載のアソルティマン（１０，５０，６０，７０）。
【請求項２７】
当該アソルティマンは、振動体（１０５）の全体もしくは一部を形成していることを特徴とする、請求項２１〜２４のいずれかに記載のアソルティマン（１０，５０，６０，７０）。
【発明の詳細な説明】
【技術分野】
【０００１】
本発明は、非晶質金属合金を用いた時計アソルティマンに関し、特に、有効塑性域を持たない材料の、すなわち塑性域が非常に限られた材料の時計部品を含むようなアソルティマンに関するものである。
【背景技術】
【０００２】
シリコンベースの部品を含む従来のアセンブリは、一般に、接着剤接合によって固定される。この種の作業は、極めて精巧な装着を要し、これによって、それは高コストとなる。
【発明の概要】
【発明が解決しようとする課題】
【０００３】
本発明の目的は、特に、脆性材料で構成された部品を真（軸）に装着または固定するために接着剤を使用しない時計アソルティマンを提案することにより、上記欠点の一部またはすべてを解消することである。
【課題を解決するための手段】
【０００４】
この目的のため、本発明は複合部品の製造方法に関し、この方法は以下のステップを含む。
ａ）弾性手段がその中に延出する開口部を有する要素を形成するステップ；
ｂ）弾性手段に圧力をかけるように、その要素の弾性手段の間にツールを配置するステップ；
ｃ）弾性手段を、圧力を受けた状態で閉じ込めるように、少なくとも部分的に非晶質の金属合金で、その要素にオーバモールドするステップ；
ｄ）弾性手段の間のツールに対応する形状の通路を備えた複合部品を形成するために、ツールを除去するステップ。
【０００５】
このようにして、本方法は、完全に自動的にセンタリングされた複合部品を得ることを可能とする。実際に、オーバモールド・ステップでは、センタリング圧力で弾性手段をツール上に維持することが可能であり、これにより、極めて高い位置決め精度を確保する。
【０００６】
さらに、オーバモールドによって、その要素を塑性変形に対して保護することが可能となり、これにより、「脆性」材料の使用が許容される。従って、本方法で得られる複合部品は、その要素が例えばシリコンベースのものであっても、破損リスクを極めて少なく抑えて、金属の真の上に押し込むこと、すなわち圧嵌することが可能である。実際に、塑性変形する可能性があり得るのは、少なくとも部分的に非晶質の金属合金の部分である。
【０００７】
最後に、少なくとも部分的に非晶質の金属合金を使用することによって、複合部品の製造後または複合部品の圧嵌後に、分解が可能となる。実際に、少なくとも部分的に非晶質の金属合金を、効果的に、所定の温度に加熱することが可能であり、これにより、機械抵抗がなくなるのに十分な柔らかさにする。
【０００８】
本発明の他の効果的な変形例によれば、
−  弾性手段は、その要素の開口部の壁に一体に接続された少なくとも２つの変形可能な帯状部を形成している。
−  少なくとも２つの変形可能な帯状部のうちの１つの少なくとも一端は、少なくとも２つの変形可能な帯状部のうちの他の１つの少なくとも一端に、一体に接続されている。
−  少なくとも２つの相互接続された変形可能な帯状部は、Ｖ字構造、多角形、またはＹ字構造を形成している。
−  ステップｃ）において、少なくとも部分的に非晶質の金属合金ブランク材を、弾性手段にオーバモールドするために、そのガラス転移温度（Ｔｇ）とその結晶化温度（Ｔｘ）との間の温度に加熱する。
−  ステップｃ）において、少なくとも部分的に非晶質の金属合金のオーバモールドは、少なくとも部分的に非晶質の金属合金で全体的に形成される複合部品の厚さを提供するように、その要素の突出部を形成する。
−  ステップｃ）において、少なくとも部分的に非晶質の金属合金でオーバモールドすることが可能な要素の領域を画定するために、その要素上に鋳型を配置する。
【０００９】
さらに、本発明は複合部品に関し、この複合部品は、少なくとも部分的に非晶質の金属合金のボリューム内に閉じ込められた受圧弾性手段がその中に延出する開口部を有する要素を備え、この複合部品は、受圧弾性手段に対してセンタリングされた通路を有する。
【００１０】
埋め込み弾性手段によって、完全に自動的にセンタリングされた通路を得ることが可能となる。実際に、弾性手段は、ツールからの圧力を受けた状態でオーバモールドを受けるので、極めて高い位置決め精度を確保することが可能である。
【００１１】
さらには、例えば時計への衝撃によって、要素が、その弾性手段の１つにおいて偶発的に破損された場合であっても、オーバモールドによって、保持は依然として確保される。破損の可能性がある要素の部分はいずれも、実際に、オーバモールドによって定位置に保持されることで、それが時計ムーブメントの中に放出されることは防止される。
【００１２】
最後に、少なくとも部分的に非晶質の金属合金を使用することによって、複合部品の分解が可能となる。実際に、少なくとも部分的に非晶質の金属合金を、効果的に、所定の温度に加熱することが可能であり、これにより、機械抵抗がなくなるのに十分な柔らかさにする。
【００１３】
本発明の他の効果的な変形例によれば、
−  弾性手段は、その要素の開口部の壁に一体に接続された少なくとも２つの変形可能な帯状部を形成している。
−  少なくとも２つの変形可能な帯状部のうちの１つの少なくとも一端は、少なくとも２つの変形可能な帯状部のうちの他の１つの少なくとも一端に、一体に接続されている。
−  少なくとも２つの相互接続された変形可能な帯状部は、Ｖ字構造、多角形、またはＹ字構造を形成している。
−  少なくとも部分的に非晶質の金属合金のボリュームは、少なくとも部分的に非晶質の金属合金で全体的に形成される複合部品の厚さを提供するように、その要素の突出部を形成している。
−  要素は、ドープもしくは非ドープ単結晶シリコン、ドープもしくは非ドープ多結晶シリコン、酸化シリコン、石英、シリカ、単結晶コランダム、多結晶コランダム、アルミナ、ルビー、窒化シリコン、または炭化シリコン、を含む。
−  要素は、酸化シリコン、窒化シリコン、炭化シリコン、または炭素同素体による少なくとも部分的なコーティングを含む。
−  少なくとも部分的に非晶質の金属合金のボリュームは、マグネシウム系、チタン系、ジルコニウム系、鉄系、コバルト系、金系、パラジウム系、または白金系の合金で形成される。
−  少なくとも部分的に非晶質の金属合金のボリュームは、ＺｒＴｉＣｕＮｉＢｅ、ＰｄＣｕＮｉＰ、またはＰｔＣｕＮｉＰ系の合金によって形成される。
【００１４】
最後に、本発明は、上記の様々な実施形態のいずれかによる複合部品の通路に押し込まれる真を含むアソルティマンに関する。
【００１５】
この場合、複合部品は、真の上で向上した保持力を有するものと理解される。従って、この複合部品への真の押し込みは、同要素の弾性構造体がオーバモールドなしの単純なものである場合と比べて、はるかに高剛性である。また、その保持トルクは、孔の変形後の材料によって真に作用する圧力の関数である。このとき、その圧力は、この複合部品の場合に、はるかに高いことは明らかである。
【００１６】
さらに、少なくとも部分的に非晶質の金属合金のボリュームによって、その要素を塑性変形に対して保護することにより、「脆性」材料の使用が許容される。従って、複合部品は、その要素が例えばシリコンベースのものであっても、破損リスクを極めて少なく抑えて、金属の真の上に押し込むこと、すなわち圧嵌することが可能である。実際に、塑性変形する可能性があり得るのは、少なくとも部分的に非晶質の金属合金のボリュームである。
【００１７】
最後に、少なくとも部分的に非晶質の金属合金を使用することによって、アソルティマンの分解が可能となる。実際に、少なくとも部分的に非晶質の金属合金を、効果的に、所定の温度に加熱することが可能であり、これにより、機械抵抗がなくなるのに十分な柔らかさにする。
【００１８】
本発明の他の効果的な変形例によれば、
−  真は、複合部品の少なくとも部分的に非晶質の金属合金のボリュームに対してのみ押し当てられるように構成されている。
−  通路は、真が複合部品の少なくとも部分的に非晶質の金属合金のボリュームに対してのみ押し当てられるように、構成されている。
−  複合部品は、真のショルダ部に対して係止されている。
−  アソルティマンは、時計の輪列、脱進機構、または振動体の、全体もしくは一部を形成している。
【００１９】
その他の特徴および効果は、非限定的な例示として、添付の図面を参照して提示される以下の説明から、明らかになるであろう。
【図面の簡単な説明】
【００２０】
【図１】図１は、本発明による複合部品の上面図である。
【図２】図２は、本発明による複合部品の底面図である。
【図３】図３は、本発明による複合部品の断面図である。
【図４】図４は、本発明による要素の代替案の図である。
【図５】図５は、本発明による要素の代替案の図である。
【図６】図６は、本発明による要素の代替案の図である。
【図７】図７は、本発明に係る時計ムーブメントの分解図である。
【図８】図８は、本発明に係る輪列の図である。
【図９】図９は、本発明の第１の実施形態によるアソルティマンの図である。
【図１０】図１０は、本発明によるアソルティマンの他の実施形態の図である。
【図１１】図１１は、本発明によるアソルティマンの他の実施形態の図である。
【図１２】図１２は、本発明によるアソルティマンの他の実施形態の図である。
【発明を実施するための形態】
【００２１】
本発明は、非晶質金属合金を用いた、時計用の複合部品、およびその複合部品を含むアソルティマンに関するものである。より具体的には、複合部品は、有効塑性域を持たない材料、すなわち塑性域が非常に限られた材料で構成された要素を備える。
【００２２】
その材料は、限定するものではないが、ドープもしくは非ドープ単結晶シリコン、ドープもしくは非ドープ多結晶シリコン、酸化シリコン、石英、シリカ、単結晶コランダム、多結晶コランダム、アルミナ、ルビー、窒化シリコン、または炭化シリコンとすることができる。その材料は、酸化シリコン、窒化シリコン、炭化シリコン、または炭素同素体による少なくとも部分的なコーティングを含むことができる。当然のことながら、他のセラミックなど、他のタイプの材料を想定でき、同じく他のタイプのコーティングを想定できる。
【００２３】
上述のように、ますます多くのシリコンベースの部品を含むようになりつつある従来のアセンブリは、一般に、接着剤接合によって結合される。このため、輪列１０１、脱進機構１０３、または振動体１０５の、全体もしくは一部を形成するように、本発明の複合部品が開発された。しかしながら、時計製造の分野だけではなく、本発明の範囲から逸脱することなく他の応用が可能である。
【００２４】
非限定的な例として、複合部品は、この場合、歯車１０２、カナ１０４、回転錘、（例えば主ぜんまいなどの）バネ、ガンギ車１０７、アンクル１０９のレバー１０８、アンクル１０９のケン先１１０、アンクル１０９のフォーク１１１、テン輪１１３、（例えば振り石を保持するダブルローラなどの）振り座、またはテンプバネ１１５、をなし得る。図面では、記載の代替案および実施形態をより良く例えるために、時計用テンプバネのヒゲ玉を用いる。
【００２５】
図１〜３に示すように、本発明は、開口部４を有する要素３を備えた複合部品１に関するものである。上述のように、要素３は、効果的に、例えばシリコン系の材料のような、有効塑性域を持たない材料、すなわち塑性域が非常に限られた材料で形成することができる。
【００２６】
本発明によれば、好ましくは要素３の開口部４を囲む壁と一体である弾性手段５すなわち弾性変形可能な弾性構造体が、開口部４の中に延出している。図１〜３に示す例では、要素３は、この場合、テンプバネの内側コイルＳIと一体である略環状のヒゲ玉６を有しており、その開口部４に弾性手段５を収容している。
【００２７】
好ましくは、本発明による弾性手段は、要素の開口部の壁に一体に接続された少なくとも２つの変形可能な帯状部を形成している。図１の例では、弾性手段５は、この場合、３つの変形可能な帯状部Ｌ1、Ｌ2、Ｌ3を有し、これらは互いに接続されることで、一体の三角形をなして、帯状部Ｌ1とＬ2との間の接合部においてヒゲ玉６の内壁に接合されている。
【００２８】
効果的に、本発明によれば、後述するように、圧力を受ける、すなわち弾性変形する弾性手段５は、少なくとも部分的に非晶質の金属合金のボリューム７内に閉じ込められている。また、通路８、すなわち材料のない領域が、複合部品１の中に存在することも分かる。効果的に、本発明によれば、さらに後述するように、通路８は、弾性手段５に対して、これらが圧力を受けた状態の結果として、センタリングされている。
【００２９】
図１〜３の例では、さらに、少なくとも部分的に非晶質の金属合金のボリューム７は、少なくとも部分的に非晶質の金属合金で全体的に形成される複合部品１の厚さＥを提供するように、要素３の突出部９を形成していることも分かる。
【００３０】
本発明によれば、好ましくは、少なくとも部分的に非晶質の金属合金のボリューム７は、マグネシウム系、チタン系、ジルコニウム系、鉄系、コバルト系、金系、パラジウム系、または白金系の合金で形成され、例えば、ＺｒＴｉＣｕＮｉＢｅ、ＰｄＣｕＮｉＰ、またはＰｔＣｕＮｉＰ系の合金で形成される。「少なくとも部分的に非晶質」という用語は、金属合金が部分的または全体的に非晶質相であり得ることを意味する。好ましくは金属合金の少なくとも２０％、より好ましくは少なくとも５０％、最も好ましくは少なくとも８０％が、非晶質相である。
【００３１】
このようにして、閉じ込み弾性手段５によって、完全に自動的にセンタリングされた通路８を得ることが可能になるものと理解される。実際に、弾性手段５は、圧力を受けた状態で閉じ込められるので、これにより、極めて高い位置決め精度を確保することが可能である。
【００３２】
さらには、少なくとも部分的に非晶質の金属合金を使用することによって、複合部品１の分解が可能となる。実際に、少なくとも部分的に非晶質の金属合金のボリューム７を、効果的に、所定の温度に加熱することが可能であり、これにより、機械抵抗がなくなるのに十分な柔らかさ、すなわちクリープ可能な柔らかさにする。
【００３３】
実際に、上記のような少なくとも部分的に非晶質の金属合金を、そのガラス転移温度とその結晶化温度との間の温度に加熱すると、その粘性を、クリープ可能な点まで低下させることができる。
【００３４】
最後に、複合部品１の内部への圧嵌は、同要素３の弾性構造体５がオーバモールドなしの単純なものである場合と比べて、はるかに高剛性である。また、その保持トルクは、孔の変形後の材料によって作用する圧力の関数である。このとき、その圧力は、本発明による複合部品１の場合に、はるかに高いことは明らかである。
【００３５】
当然のことながら、弾性手段５ひいては要素３は、他の代替案が可能である。従って、広くは、弾性手段の変形によって当該部品のセンタリングを提供するために、少なくとも２つの変形可能な帯状部のうちの１つの少なくとも一端は、少なくとも２つの変形可能な帯状部のうちの他の１つの少なくとも一端に、一体に接続されている。
【００３６】
例として、ヒゲ玉の内壁と２つのみの変形可能な帯状部を有する弾性手段の間に形成された通路を備えることが可能である。この場合、少なくとも２つの相互接続された変形可能な帯状部がＶ字構造を形成し得ることは明らかである。
【００３７】
しかしながら、好ましくは、少なくとも２つの相互接続された変形可能な帯状部は、多角形を形成し、すなわち３つ以上の相互接続された帯状部を有し、これにより、通路は、弾性手段によって完全に囲まれる。
【００３８】
第１の代替的な要素１３を図４に示している。この場合、図１と比較すると、弾性手段１５は、ヒゲ玉１６の開口部１４の内部に依然として取り付けられており、三角形を形成する３つの帯状部すなわち３つの噛み合いＶ字構造体を有していることが分かる。ただし、この第１の代替案では、三角形の各頂点、またはそれぞれのＶ字構造体の底は、ヒゲ玉１６の内壁に一体に接続されていることに留意すべきである。
【００３９】
第２の代替的な要素２３を図５に示している。この場合、図１と比較すると、弾性手段２５は、ヒゲ玉２６の開口部２４の内部に依然として取り付けられていることが分かる。ただし、この第２の代替案では、弾性手段２５は、方形を形成する４つの帯状部すなわち４つの噛み合いＶ字構造体を有することに留意すべきである。さらに、方形の各頂点、またはそれぞれのＶ字構造体の底は、ヒゲ玉２６の内壁に一体に接続されている。
【００４０】
また、Ｖ字構造体を、Ｙ字構造体で、すなわち基部で一体に接続されたＹ字構造体で、置き換えることを想定することも可能である。そこで、非限定的な例として、第３の代替的な要素３３を図６に提示している。この場合、図１と比較すると、弾性手段３５は、ヒゲ玉３６の開口部３４の内部に依然として取り付けられていることが分かる。ただし、この第３の代替案では、弾性手段３５は、３つのＹ字構造体を有することに留意すべきであり、その各々は、２つの変形可能な帯状部Ｌ1、Ｌ2、Ｌ’1、Ｌ’2、Ｌ”1、Ｌ”2を有し、基部Ｂ、Ｂ’、Ｂ”によってヒゲ玉３６の内壁に一体に接続されている。
【００４１】
効果的に、本発明は、さらに、図９に示すように、複合部品１の通路８に押し込まれる真２を含むアソルティマン１０に関する。また、複合部品１は、効果的には、図９に示すように、真２のショルダ部に対して、軸方向に係止され得る。
【００４２】
この場合、複合部品１は、真の上で向上した保持力を有するものと理解される。従って、複合部品１への真２の押し込みは、同要素３の弾性構造体５がオーバモールドなしの単純なものである場合と比べて、はるかに高剛性である。また、その保持トルクは、通路８の変形後の材料によって真２に作用する圧力の関数である。このとき、その圧力は、この複合部品１の場合に、はるかに高いことは明らかである。
【００４３】
さらに、少なくとも部分的に非晶質の金属合金のボリューム７によって、要素３を塑性変形に対して保護することで、「脆性」材料の使用が許容される。従って、複合部品１は、要素３が例えばシリコンベースのものであっても、破損リスクを極めて少なく抑えて、金属の真２の上に押し込むこと、すなわち圧嵌することが可能である。実際に、塑性変形する可能性があり得るのは、少なくとも部分的に非晶質の金属合金のボリューム７である。
【００４４】
さらには、例えば時計への衝撃によって、要素３が、その弾性手段５の帯状部Ｌ1、Ｌ2、Ｌ3の１つにおいて偶発的に破損された場合であっても、オーバモールドによって、保持は依然として確保される。破損の可能性がある要素３の部分はいずれも、実際に、オーバモールドによって定位置に保持されることで、それが時計ムーブメントの中に放出されることは防止される。
【００４５】
最後に、少なくとも部分的に非晶質の金属合金のボリュームを使用することによって、アソルティマン１０の分解が可能となる。実際に、上述のように、少なくとも部分的に非晶質の金属合金を、効果的に、所定の温度に加熱することが可能であり、これにより、もはや機械抵抗がなくなるのに十分な柔らかさにする。
【００４６】
当然のことながら、アソルティマン１０の他の実施形態が可能である。その場合、例えば、弾性手段５、１５、２５、３５は、さらに、真に接触しないことを求められることがある。この問題を解決するために、真および／または通路は、真が複合部品の少なくとも部分的に非晶質の金属合金のボリュームに対してのみ押し当てられるように、構成することができる。
【００４７】
第１の代替実施形態を図１０に示している。この例では、アソルティマン５０は、複合部品１の少なくとも部分的に非晶質の金属合金のボリューム７の突出部９の厚さＥに対してのみ押し当てられるように、薄細化された真４２を含む。従って、図１０に示すように、複合部品１の通路８は、特に弾性手段５の第３の帯状部Ｌ3に関しては、押し込まれないままであることが分かる。
【００４８】
第２の代替実施形態を図１１に示している。この例では、アソルティマン６０は、複合部品１の少なくとも部分的に非晶質の金属合金のボリューム７に対してのみ押し当てられるように、通路８の断面とは異なる形状の断面を有する真５２を含む。従って、図１１に示すように、複合部品１の通路８は、特に弾性手段５に関しては、押し込まれないままであることが分かる。
【００４９】
第３の代替実施形態を図１２に示している。この例では、アソルティマン７０は、複合部品６１の少なくとも部分的に非晶質の金属合金のボリューム６７に対してのみ押し当てられるように、真６２の断面とは異なる形状の断面を有する通路６８を備える。従って、図１２に示すように、複合部品６１の通路６８は、特に弾性手段６５に関しては、押し込まれないままであることが分かる。
【００５０】
当然のことながら、本発明は、図示の例に限定されるものではなく、当業者が想到するであろう種々の変形および変更が可能である。具体的には、他のタイプの要素（異なる弾性手段、ヒゲ玉以外の応用、など）または真（ショルダ部を有していない真、異なる断面の真、など）を、本発明の範囲から逸脱することなく実現することができる。
【００５１】
複合部品１、６１の例示的な製造方法について以下で説明する。本発明によれば、複合部品の製造方法は、弾性手段５、１５、２５、３５、６５がその中に延出する開口部４、１４、２４、３４を有する要素３、１３、２３、３３を形成するための第１のステップａ）を含む。
【００５２】
次に、本方法は、弾性手段５、１５、２５、３５、６５に圧力をかけるように、要素３、１３、２３、３３の開口部４、１４、２４、３４の内部にツールを配置するためのステップｂ）に続く。このとき、そのツールは、後ほど通路８、６８を形成するものと理解される。
【００５３】
本方法は、次に、弾性手段５、１５、２５、３５、６５を、圧力を受けた状態で閉じ込めるように、少なくとも部分的に非晶質の金属合金で、要素３、１３、２３、３３にオーバモールドするためのステップｃ）を含む。ステップｃ）を容易とするために、少なくとも部分的に非晶質の金属合金でオーバモールドされるべき要素３、１３、２３、３３の領域をより良く画定するために、要素３、１３、２３、３３上に鋳型を配置することができる。特に、この鋳型によって、図１〜３に開示された少なくとも部分的に非晶質の金属合金のみで構成される複合部品１の厚さＥを提供する要素３の突出部９を、極めて精密に形成することが可能であると理解される。
【００５４】
最後に、本方法は、ツールに対応する形状の通路８、６８を備えた複合部品１、６１を形成するために、ツールを除去するためのステップｄ）で終了する。
【００５５】
当然のことながら、本発明は、図示の例に限定されるものではなく、当業者が想到するであろう種々の変形および変更が可能である。具体的には、部材相互の参照を完全にするために、インデキシング手段を設けることができる。
【符号の説明】
【００５６】
１      複合部品
２      真
３      要素
４      開口部
５      弾性手段
６      ヒゲ玉
７      少なくとも部分的に非晶質の金属合金のボリューム
８      通路
９      突出部
１０    アソルティマン
１３    要素
１４    開口部
１５    弾性手段
１６    ヒゲ玉
２３    要素
２４    開口部
２５    弾性手段
２６    ヒゲ玉
３３    要素
３４    開口部
３５    弾性手段
３６    ヒゲ玉
４２    真
５０    アソルティマン
５２    真
６０    アソルティマン
６１    複合部品
６２    真
６５    弾性手段
６７    少なくとも部分的に非晶質の金属合金のボリューム
６８    通路
７０    アソルティマン
１０１  輪列
１０２  歯車
１０３  脱進機構
１０４  カナ
１０５  振動体
１０７  ガンギ車
１０８  アンクルのレバー
１０９  アンクル
１１０  アンクルのケン先
１１１  アンクルのフォーク
１１３  テン輪
１１５  テンプバネ
Ｂ      Ｙ字構造体の基部
Ｂ’    Ｙ字構造体の基部
Ｂ”    Ｙ字構造体の基部
Ｅ      突出部の厚さ
Ｌ1    帯状部
Ｌ’1  帯状部
Ｌ”1  帯状部
Ｌ2    帯状部
Ｌ’2  帯状部
Ｌ”2  帯状部
Ｌ3    帯状部
ＳI    内側コイル
【図１】
0006364062.tif 000002
【図２】
0006364062.tif 000003
【図３】
0006364062.tif 000004
【図４】
0006364062.tif 000005
【図５】
0006364062.tif 000006
【図６】
0006364062.tif 000007
【図７】
0006364062.tif 000008
【図８】
0006364062.tif 000009
【図９】
0006364062.tif 000010
【図１０】
0006364062.tif 000011
【図１１】
0006364062.tif 000012
【図１２】
0006364062.tif 000013